(57)【要約】【課題】  特に、住宅内等における揮発性有機化合物の除去に好適な、活性炭を含むフィルタに関し、トルエンの吸着性能及び難燃性能に優れるフィルタを提供する。【解決手段】  波状シートと平面シートを組み合わせてなるフィルタであって、  前記波状シート及び前記平面シートが、活性炭繊維と、粒状または粉末状活性炭と、フィブリル化繊維とを含有する混抄シートであり、前記混抄シート中における活性炭繊維の質量（ｇ／ｍ２）が５ｇ／ｍ２以上である、フィルタ。【選択図】  図１
2020078787.tif 000002
【特許請求の範囲】
【請求項１】
波状シートと平面シートを組み合わせてなるフィルタであって、
前記波状シート及び前記平面シートが、活性炭繊維と、粒状または粉末状活性炭と、フィブリル化繊維とを含有する混抄シートであり、
前記混抄シート中における活性炭繊維の質量（ｇ／ｍ２）が５ｇ／ｍ２以上である、フィルタ。
【請求項２】
前記混抄シート中における粒状又は粉末状活性炭の質量（ｇ／ｍ２）が５０ｇ／ｍ２以上である、請求項１に記載のフィルタ。
【請求項３】
前記混抄シート中における活性炭繊維の質量（ｇ／ｍ２）と前記粒状又は粉末状活性炭の質量（ｇ／ｍ２）との含有比率（活性炭繊維の質量／粒状又は粉末状活性炭の質量）が０．０５〜０．３５である、請求項１又は２に記載のフィルタ。
【請求項４】
前記混抄シート中における、前記活性炭繊維の質量（ｇ／ｍ２）、前記粒状又は粉末状活性炭の質量（ｇ／ｍ２）及び前記フィブリル化繊維の質量（ｇ／ｍ２）の合計１００質量部に対する、前記活性炭繊維の質量（ｇ／ｍ２）と前記粒状又は粉末状活性炭の質量（ｇ／ｍ２）の合計質量の割合が６０〜８５質量部である、請求項１〜３のいずれか１項に記載のフィルタ。
【請求項５】
前記フィブリル化繊維が非溶融性である、請求項１〜４のいずれか１項に記載のフィルタ。
【請求項６】
前記混抄シートが、芳香族アミン化合物、脂環式アミン化合物、複素環式アミン化合物及び脂肪族アミン化合物からなる群より選ばれる１種以上のアルデヒド吸着剤を含む、請求項１〜５のいずれか１項に記載のフィルタ。
【請求項７】
前記活性炭繊維の引張強度（ＧＰａ）が０．２５ＧＰａ以上である、請求項１〜６のいずれか１項に記載のフィルタ。
【請求項８】
前記混抄シートの比表面積が４００〜８００ｍ２／ｇである、請求項１〜７のいずれか１項に記載のフィルタ。
【請求項９】
前記混抄シートの坪量が６０〜１２０ｇ／ｍ２である、請求項１〜８のいずれか１項に記載のフィルタ。
【請求項１０】
前記混抄シートの厚さが０．２〜０．６ｍｍである、請求項１〜９のいずれか１項に記載のフィルタ。
【請求項１１】
前記混抄シートが、ＦＭＶＳＳ３０２燃焼試験における燃焼距離が５１ｍｍ以下である、請求項１〜１０のいずれか１項に記載のフィルタ。
【発明の詳細な説明】
【技術分野】
【０００１】
本発明は、混抄シートを備えたフィルタに関し、特に、住宅内等における揮発性有機化合物の除去に好適な、活性炭を含むフィルタに関する。
【背景技術】
【０００２】
近年、空気浄化に関する関心が高まっており、室内等において、より悪臭の少ない環境が求められている。また、住環境における揮発性有機化合物（ＶＯＣ）への対策も求められている。
【０００３】
例えば、住宅においては、建材、塗料、接着剤等から発生する、ホルムアルデヒド、アセトアルデヒド等のアルデヒド類ガスをはじめとする揮発性有機化合物や、微細な埃、浮遊細菌等の汚染物質が室内空気を汚染しており、このため、鼻、目、喉の乾燥と痛み、くしゃみ、鼻詰まり、疲労等のようなシックハウス症候群（ｓｉｃｋ ｂｕｉｌｄｉｎｇ ｓｙｎｄｒｏｍｅ）が発生するとの報告がなされている。
【０００４】
このような住環境における悪臭を除去する脱臭シートが知られている。例えば、多孔質体を含有した有機繊維材料からなり、かつ、目付が３０ｇ／ｍ２以上であるシート基材１００重量部に対して、両面合わせて５．０〜５０重量部のトロメタミン及び１．０〜１５重量部のリン酸が添着されているシート、及びそのシートが備えられたフィルタが知られている（例えば、特許文献１参照。）。該シート及びフィルタは、低級脂肪族アルデヒドに対して高い吸着性能を有し、吸着容量の経時的な低下が少ないとされている。
【先行技術文献】
【特許文献】
【０００５】
【特許文献１】特開２０１７−１２７８１２
【発明の概要】
【発明が解決しようとする課題】
【０００６】
しかしながら、特許文献１に開示されているシート及びフィルタは、トルエンの吸着性能、及び難燃性に劣る場合があることを知得した。特に難燃性に関しては、性能向上のためには水酸化アルミニウム、メラミン等の非水溶性難燃剤や含窒素リン系難燃剤等を添加する必要があり、これら難燃剤を添加させると、シート及びフィルタ中の多孔質体の質量割合や細孔容積が低下し、トルエンの吸着性能が低下してしまう。
【０００７】
そこで、本発明は、上記問題を解決し、トルエンの吸着性能及び難燃性能に優れるフィルタを提供することを課題とする。
【課題を解決するための手段】
【０００８】
上記課題を解決すべく、本発明者が検討したところ、活性炭繊維が難燃性能を付与し得ることを知得し、これを難燃材成分として含有させることで、トルエン吸着性能と難燃性能の両立を図れることを突き止めた。すなわち、活性炭繊維を難燃材成分として含有することにより、活性炭繊維自体もトルエン吸着性能を有することから、前述したような難燃成分を含有することによるトルエン吸着性能の低下を極力抑制することができ、上記トルエン吸着性能と難燃性能の両立を図れることを知得した。
【０００９】
すなわち、本発明は、下記に掲げる態様の発明を提供する。
項１．波状シートと平面シートを組み合わせてなるフィルタであって、前記波状シート及び前記平面シートが、活性炭繊維と、粒状または粉末状活性炭と、フィブリル化繊維とを含有する混抄シートであり、前記混抄シート中における活性炭繊維の質量（ｇ／ｍ２）が５ｇ／ｍ２以上である、フィルタ。
項２．前記混抄シート中における粒状又は粉末状活性炭の質量（ｇ／ｍ２）が５０ｇ／ｍ２以上である、項１に記載のフィルタ。
項３．前記混抄シート中における活性炭繊維の質量（ｇ／ｍ２）と前記粒状又は粉末状活性炭の質量（ｇ／ｍ２）との含有比率（活性炭繊維の質量／粒状又は粉末状活性炭の質量）が０．０５〜０．３５である、項１又は２に記載のフィルタ。
項４．前記混抄シート中における、前記活性炭繊維の質量（ｇ／ｍ２）、前記粒状又は粉末状活性炭の質量（ｇ／ｍ２）及び前記フィブリル化繊維の質量（ｇ／ｍ２）の合計１００質量部に対する、前記活性炭繊維の質量（ｇ／ｍ２）と前記粒状又は粉末状活性炭の質量（ｇ／ｍ２）の合計質量の割合が６０〜８５質量部である、項１〜３のいずれか１項に記載のフィルタ。
項５．前記フィブリル化繊維が非溶融性である、項１〜４のいずれか１項に記載のフィルタ。
項６．前記混抄シートが、芳香族アミン化合物、脂環式アミン化合物、複素環式アミン化合物及び脂肪族アミン化合物からなる群より選ばれる１種以上のアルデヒド吸着剤を含む、項１〜５のいずれか１項に記載のフィルタ。
項７．前記活性炭繊維の引張強度（ＧＰａ）が０．２５ＧＰａ以上である、項１〜６のいずれか１項に記載のフィルタ。
項８．前記混抄シートの比表面積が４００〜８００ｍ２／ｇである、項１〜７のいずれか１項に記載のフィルタ。
項９．前記混抄シートの坪量が６０〜１２０ｇ／ｍ２である、項１〜８のいずれか１項に記載のフィルタ。
項１０．前記混抄シートの厚さが０．２〜０．６ｍｍである、項１〜９のいずれか１項に記載のフィルタ。
項１１．前記混抄シートが、ＦＭＶＳＳ３０２燃焼試験における燃焼距離が５１ｍｍ以下である、項１〜１０のいずれか１項に記載のフィルタ。
【発明の効果】
【００１０】
本発明のフィルタによれば、波状シートと平面シートを組み合わせてなるフィルタであって、前記波状シート及び前記平面シートが、活性炭繊維と、粒状または粉末状活性炭と、フィブリル化繊維とを含有する混抄シートであり、前記混抄シート中における活性炭繊維の質量（ｇ／ｍ２）が５ｇ／ｍ２以上であることから、トルエン吸着性能と難燃性能との両立を図ることが可能となる。
【図面の簡単な説明】
【００１１】
【図１】(ａ)は本発明のフィルタの一実施態様を示す模式的斜視図であり，（ｂ）は、ピッチの形状（ピッチサイズ、ピッチ高さ）の説明図である。
【発明を実施するための形態】
【００１２】
本発明のフィルタは、波状シートと平面シートを組み合わせてなるフィルタであって、前記波状シート及び前記平面シートが、活性炭繊維と、粒状または粉末状活性炭と、フィブリル化繊維とを含有する混抄シートであり、前記混抄シート中における活性炭繊維の質量（ｇ／ｍ２）が５ｇ／ｍ２以上であることを特徴とする。
【００１３】
＜フィルタの形状及び構成＞
本発明の混抄シートからなるフィルタは、波状シートと平面シートを組み合わせてなる。図１（ａ）は、本発明のフィルタの一実施態様を示す模式的斜視図である。図１に示すように、本発明のフィルタ１は、波状シート２と、平面シート３を組み合わせてなる。図１に示す態様においては、波状シート２と平面シート３とが積層されたユニットが複数積層されてなる。波状シート２は、平面シートを、コルゲート加工機など従来公知の加工方法を用いて製造できる。そして、波状シート２と、平面シート３を、順に接着剤を介して接合して積層し、本発明のフィルタとする。波状シート２と平面シート３との接着は、波型シート２の稜線部に沿って、該稜線部の一部又は全長にわたって、接着剤が塗布されて接着されたものとすることができる。
【００１４】
波状シートと平面シートを積層する際に使用される接着剤は特に限定されず、有機系の接着剤又は無機系の接着剤が挙げられる。有機系の接着剤としては、澱粉系、アクリル系、アクリル−スチレン系、酢酸ビニル系、エチレン酢酸ビニル共重合樹脂系、エポキシ系が挙げられる。無機系の接着剤としては、水ガラス、コロイダルシリカ、珪酸カルシウム、アルミナゾル、シリコーンオイル、金属アルコキシドが挙げられる。
【００１５】
また、図１に示すように、本発明の混抄シートからなるフィルタ１は、上部壁５と、下部壁６とを備えることができ、必要に応じて、側部壁４も備えることができる。側部壁４、上部壁５、下部壁６としては特に制限されないが、シート状のものが使用でき、波状シート２及び平面シート３に用いるシートと同様、活性炭繊維と、粒状または粉末状活性炭と、フィブリル化繊維とを含有する混抄シートとすることが好ましい。また、側部壁４、上部壁５又は下部壁６と、波状シート２及び／又は平面状シート３との接合としては、波状シート２と平面シート３との接合と同様、接着剤による接着が挙げられる。
【００１６】
フィルタ全体の質量に対する上記接着剤の含有量としては、フィルタの成型性とトルエン吸着性能とをより両立する観点から、５〜３０質量％が好ましく、１０〜２５質量％がより好ましい。
【００１７】
図１（ｂ）は、波状シート２のピッチの形状（ピッチ幅、ピッチ高さ）の説明図である。波状シート２のピッチの形状は特に限定されないが、ピッチ幅２〜１０ｍｍ、ピッチ高さ１〜６ｍｍが好ましい。上記範囲とすることにより、トルエン吸着性能と、流体の圧力損失の低減と、をより両立しやすくなる。以下、波状シート２及び平面シート３を構成する混抄シートについて詳述する。
【００１８】
本発明のフィルタを構成する波状シート及び前記平面シートは、活性炭繊維と、粒状または粉末状活性炭と、フィブリル化繊維とを含有する混抄シートである。
【００１９】
＜活性炭繊維＞
本発明のフィルタに用いる混抄シートは、活性炭繊維を含有する。本発明のフィルタに用いる混抄シートにおいて、活性炭繊維は、トルエン等揮発性有機化合物の吸着成分として寄与することに加え、シートに難燃性を与える難燃材成分としても寄与する。すなわち、活性炭繊維は、活性炭が不融化処理、賦活処理された燃えにくい炭素材料であることに加え、粒状又は粉末状活性炭に比して嵩密度が相当程度低い。そして、嵩密度が低いことにより、シート内に占める体積又は面積が大きくなり、また、特に燃え易い成分であるフィブリル化繊維等と活性炭シートとして絡み合うことで、活性炭繊維の質量を５ｇ／ｍ２以上として初めてシートに対し効果的に難燃性能を付与すると考えられる。
【００２０】
活性炭繊維の種類としては、例えば、ポリアクリロニトリル系、レーヨン系、フェノール樹脂系、石炭ピッチ系、石油ピッチ系等の繊維を不融化し、所望により炭化処理した後、水蒸気、二酸化炭素を含有する雰囲気中、所定温度で所定時間保持することによって賦活することにより製造される任意の活性炭繊維を採用することができる。難燃性能をより一層向上させる観点から、これらの中でも、石炭ピッチ系、石油ピッチ系、ポリアクリロニトリル系活性炭繊維が好ましい。活性炭繊維は、１種類単独で使用してもよいし、２種類以上を組み合わせて使用してもよい。活性炭繊維における炭素原子含有量としては、フィルタに用いる混抄シートの難燃性能をさらに高める観点から、８５質量％以上が好ましく、９０質量％以上が好ましい。また、活性炭繊維における酸素原子含有量としては、５質量％以下が挙げられ、３質量％以下が挙げられる。このような組成とするには、炭素原子量が多く、酸素原子量が少ない原料とすることが挙げられ、例えば、石炭ピッチ、石油ピッチ又はポリアクリロニトリルを原料とすることが挙げられる。なお、上記炭素原子含有量は、株式会社ジェイ・サイエンス・ラボ社製ＪＭ−１１により測定されるものであり、上記酸素原子含有量は、株式会社ジェイ・サイエンス・ラボ社製ＪＭＯ−１０により測定されるものである。
【００２１】
活性炭繊維の強度としては特に制限されないが、０．２５ＧＰａ以上が好ましく、０．２８ＧＰａ以上がより好ましい。これにより、本発明のフィルタに用いる混抄シートの強度をより向上させることができる。上記強度とするには、賦活を抑えた活性炭繊維を用いることが好ましく、後述する比表面積程度となるように、賦活することが挙げられる。なお、上記活性炭繊維の強度は、ＪＩＳ  Ｋ  １４７７：２００７  ７．３．２に準じて測定、算出されるものである。
【００２２】
活性炭繊維の比表面積としては特に制限されないが、本発明のフィルタの強度を高める観点から、５００〜１３００ｍ２／ｇ程度、好ましくは５００〜９００ｍ２／ｇ程度に賦活することが挙げられる。本発明において、比表面積は、窒素を被吸着物質として用いたＢＥＴ法（１点法）により測定される値である。
【００２３】
活性炭繊維の細孔分布としては特に制限されないが、分子サイズの小さい、炭素数が４以下のＶＯＣ、例えば、アセトンの吸着性能をより高める観点から、ミクロ細孔容積率が９０％以上が好ましく、９５％以上がより好ましい。本発明において、ミクロ細孔容積率は、ＱＳＤＦＴ法によって算出されるものである。ＱＳＤＦＴ法（急冷固体密度汎関数法）とは、幾何学的・化学的に不規則なミクロポーラス・メソポーラスな炭素の細孔径解析を対象とした、約０．５ｎｍ〜約４０ｎｍまでの細孔径分布の計算ができる解析手法である。ＱＳＤＦＴ法では、細孔表面の粗さと不均一性による影響が明瞭に考慮されているため、細孔径分布解析の正確さが大幅に向上した手法である。本発明においては、Ｑｕａｎｔａｃｈｒｏｍｅ社製「ＡＵＴＯＳＯＲＢ−１−ＭＰ」を用いて窒素吸着等温線の測定、及びＱＳＤＦＴ法による細孔径分布解析をおこなう。７７Ｋの温度において測定した窒素の脱着等温線に対し、Ｃａｌｃｕｌａｔｉｏｎ  ｍｏｄｅｌとしてＮ２  ａｔ  ７７Ｋ  ｏｎ  ｃａｒｂｏｎ［ｓｌｉｔ  ｐｏｒｅ，ＱＳＤＦＴ  ｅｑｕｉｌｉｂｒｉｕｍ  ｍｏｄｅｌ］を適用して細孔径分布を計算することで、特定の細孔径範囲の細孔容積を算出することができる。そして、上記ＱＳＤＦＴ法で測定、算出される全細孔容積と、上記ＱＳＤＦＴ法で測定、算出される直径２ｎｍ以下の細孔容積から、以下の式によりミクロ細孔容積率を求める。
ミクロ細孔容積率（％）
＝（直径２ｎｍ以下の細孔容積）／（全細孔容積）×１００（％）
【００２４】
活性炭繊維の平均繊維径としては、特に制限されないが、フィルタの強度を高める観点から、１５〜２５μｍが好ましく、１６〜２０μｍがより好ましく、１６．５〜２０μｍがさらに好ましい。該平均繊維径は、ＪＩＳ  Ｋ  １４７７：２００７  ７．３．１に準じ、反射顕微鏡を用いて測定、算出されるものである。
【００２５】
本発明のフィルタに用いる混抄シートにおいて、活性炭繊維の質量は５ｇ／ｍ２以上である。本発明者は、本発明の検討に際し、活性炭繊維が６ｇ／ｍ２かつシート坪量が２０ｇ／ｍ２（残部ポリエステル繊維）のシートと、活性炭繊維が１４ｇ／ｍ２かつシート坪量が５０ｇ／ｍ２（残部ポリエステル繊維）のシートと、を用いて、難燃性能を比較した。当該両シートは、活性炭繊維の混用率は同等であり、比較的燃えやすいポリエステル繊維の量は後者が多いところ、後者のほうが難燃性能がより優れるものであった。これらと、後述する実施例等から、シートの難燃性能には、活性炭繊維の単位面積あたりの質量（ｇ／ｍ２）が重要であることを知得した。そして、さらに検討を重ね、活性炭繊維の低い嵩密度によりシート内に占める活性炭繊維の体積又は面積が大きくなり、また、特に燃え易い成分であるフィブリル化繊維等と活性炭シートとして絡み合うようにしつつ、上記特定の量の活性炭繊維を含有させることが重要であることを知得したのである。活性炭繊維の質量は、より難燃性能を向上させる観点から、９ｇ／ｍ２以上が好ましく、トルエン吸着性能と難燃性能とをより両立させる観点から、９〜２０ｇ／ｍ２が好ましく、１３〜１８ｇ／ｍ２がより好ましい。
【００２６】
本発明のフィルタに用いる混抄シートにおいて、活性炭繊維の質量（ｇ／ｍ２）と後述する粒状又は粉末状活性炭の質量（ｇ／ｍ２）との含有比率（活性炭繊維の質量／粒状又は粉末状活性炭の質量）が０．０５〜０．３５が好ましい。難燃成分且つトルエン吸着成分として寄与する活性炭繊維と、トルエン吸着成分として寄与する粒状又は粉末状活性炭と、を上記特定の比率となるように配合することにより、得られるフィルタに用いる混抄シートは、トルエン吸着性能と難燃性能との両立をより図ることが可能となる。上記比率は、０．１５〜０．３０がより好ましく、０．２５〜０．３０がさらに好ましい。
【００２７】
本発明のフィルタに用いる混抄シートにおいて、活性炭繊維の質量（ｇ／ｍ２）、粒状又は粉末状活性炭の質量（ｇ／ｍ２）及びフィブリル化繊維の質量（ｇ／ｍ２）の合計１００質量部に対する、活性炭繊維の質量（ｇ／ｍ２）の割合としては、例えば、３〜２０質量部が挙げられ、トルエン吸着性能と難燃性能との両立をより一層図る観点から、１０〜２０質量部が好ましく挙げられ、１４〜１８質量部がより好ましく挙げられる。また、本発明のフィルタに用いる混抄シートの質量（ｇ／ｍ２）に対する活性炭繊維の質量（ｇ／ｍ２）の割合としては、３〜２５質量％が挙げられ、トルエン吸着性能と難燃性能との両立をより一層図る観点から、３〜２０質量％が好ましく挙げられ、８〜２０質量％がより好ましく挙げられ、１３〜１８質量％がさらに好ましく挙げられる。
【００２８】
＜粒状又は粉末状活性炭＞
本発明のフィルタに用いる混抄シートは、粒状又は粉末状活性炭を含有する。本発明のフィルタに用いる混抄シートにおいて、粒状又は粉末状活性炭活性は、トルエン等揮発性有機化合物の吸着成分として寄与する。
【００２９】
粒状又は粉末状活性炭の種類としては、やしがらを原料とするやしがら活性炭、石炭を原料とする石炭系活性炭、木質を原料とする木質系活性炭、フェノール樹脂などの樹脂を原料とする樹脂系活性炭などの公知の活性炭が挙げられる。粉末状活性炭は、１種類単独で使用してもよいし、２種類以上を組み合わせて使用してもよい。
【００３０】
粒状又は粉末状活性炭の平均粒子径としては、特に制限されないが、抄造性や炭塵脱落防止の観点から、レーザー回折／散乱式法で測定した積算体積百分率Ｄ５０が１０〜１５０μｍが挙げられ、１０〜１００μｍが好ましく挙げられ、１０〜５０μｍがより好ましく挙げられる。
【００３１】
粒状又は粉末状活性炭の比表面積としては、例えば、５００〜１５００ｍ２／ｇが挙げられ、６００〜１３００ｍ２／ｇがより好ましく挙げられる。
【００３２】
本発明のフィルタに用いる混抄シートにおいて、粒状又は粉末状活性炭の質量（ｇ／ｍ２）が５０ｇ／ｍ２以上であることが好ましい。これにより、トルエン吸着性能をより一層向上させやすくなる。トルエン吸着性能と難燃性能との両立をより一層図る観点から、上記質量は、５０〜７０ｇ／ｍ２がより好ましく、５０〜６０ｇ／ｍ２がさらに好ましい。
【００３３】
本発明のフィルタに用いる混抄シートにおいて、活性炭繊維の質量（ｇ／ｍ２）、粒状又は粉末状活性炭の質量（ｇ／ｍ２）及びフィブリル化繊維の質量（ｇ／ｍ２）の合計１００質量部に対する、粒状又は粉末状活性炭の質量（ｇ／ｍ２）の割合としては、例えば、５０〜８０質量部が挙げられ、トルエン吸着性能と難燃性能との両立をより一層図る観点から、５５〜６８質量部が好ましく挙げられ、５８〜６３質量部がより好ましく挙げられる。また、本発明のフィルタに用いる混抄シートの質量（ｇ／ｍ２）に対する粒状又は粉末状活性の質量（ｇ／ｍ２）の割合としては、例えば、４５〜７５質量％が挙げられ、トルエン吸着性能と難燃性能との両立をより一層図る観点から、４５〜６２質量％が好ましく挙げられ、５０〜５７質量％がより好ましく挙げられる。
【００３４】
＜フィブリル化繊維＞
本発明のフィルタに用いる混抄シートは、フィブリル化繊維を含む。本発明のフィルタに用いる混抄シートにおいて、フィブリル化繊維は、フィルタに用いる混抄シートの形態保持、及び粒状又は粉末状活性炭の保持に寄与する。
【００３５】
フィブリル化繊維の種類としては、トルエン吸着性能を一層優れたものとする観点から、非溶融性のフィブリル化繊維が好ましく、例えば、アクリル繊維、ポリエチレン繊維、ポリアクリロニトリル繊維、セルロース繊維、アラミド繊維などを挙げることができ、中でも、難燃性能をより向上させる観点からは、アラミド繊維が好ましい。
【００３６】
フィブリル化繊維の濾水度としては、ＪＩＳ  Ｐ  ８１２１−２：２０１２に準じて測定される濾水度が１０〜２００ｍＬであることが好ましい。
【００３７】
本発明のフィルタに用いる混抄シートにおいて、活性炭繊維の質量（ｇ／ｍ２）、粒状又は粉末状活性炭の質量（ｇ／ｍ２）及びフィブリル化繊維の質量（ｇ／ｍ２）の合計１００質量部に対する、フィブリル化繊維の質量（ｇ／ｍ２）の割合としては、例えば、１０〜３０質量部が挙げられ、トルエン吸着性能と難燃性能との両立をより一層図る観点から、１５〜３０質量部が好ましく挙げられ、１８〜２５質量部がより好ましく挙げられる。また、本発明のフィルタに用いる混抄シートの質量（ｇ／ｍ２）に対するフィブリル化繊維の割合としては、例えば、１０〜３０質量％が挙げられ、トルエン吸着性能と難燃性能との両立をより一層図る観点から、１８〜２７質量％が好ましく挙げられ、１８〜２２質量％がより好ましく挙げられる。
【００３８】
＜バインダー成分＞
本発明のフィルタに用いる混抄シートは、必要に応じてバインダー成分を含むことができる。本発明のフィルタに用いる混抄シートにおいて、バインダー成分は、活性炭繊維、粒状又は粉末状活性炭及びフィブリル化繊維を接着固定する成分であり、該フィルタに用いる混抄シートの形態保持及び粒状又は粉末状活性炭の保持に寄与する。
【００３９】
バインダー成分としては、接着性（熱融着性を含む。）を有する有機バインダー又は無機バインダーが挙げられる。形状としては、粉末状、粒状、繊維状等特に限定されない。なお、本発明において、バインダー成分は、前述したフィブリル化繊維を含まないものと定義する。
【００４０】
上記有機バインダーとしては、合成樹脂が挙げられ、例えば、ポリビニルアルコール、アクリル樹脂、変性ポリエステル（いわゆる低軟化点ポリエステル。）、ポリオレフィン（ＰＥ、ＰＰ等。）、エチレン−酢酸ビニル共重合体（ＥＶＡ）等の熱可塑性樹脂が挙げられる。バインダー成分を熱融着性繊維とする場合は、融点又は軟化点の異なる２成分以上のポリマーで形成された熱融着性の繊維が好ましく、高融点ポリマーを芯成分、低融点ポリマーを鞘成分とする芯鞘構造を有する繊維がシート形成時の熱処理が容易な点から特に好ましい。芯鞘構造を有する繊維としては、例えば、芯部がポリプロピレンで鞘部が変性ポリエチレンからなるポリオレフィン系繊維、芯部がポリエチレンテレフタレートで鞘部がポリオレフィンからなる繊維、芯部がポリエチレンテレフタレートで鞘部が低融点（低軟化点）ポリエステルからなるポリエステル系繊維等の複合繊維が挙げられる。
【００４１】
上記無機バインダーとしては、例えば、コロイダルシリカ、水ガラス、珪酸カルシウム、アルミナゾル、シリコーンオイル、金属アルコキシド等が挙げられる。
【００４２】
上記の中でも、フィルタに用いる混抄シートにおける粒状又は粉末状活性炭の発塵をより抑制するという観点から、ポリビニルアルコールが好ましい。
【００４３】
本発明のフィルタに用いる混抄シートの質量（ｇ／ｍ２）に対するバインダー成分の割合としては、例えば、３〜１５質量％が挙げられ、トルエン吸着性能と難燃性能との両立をより一層図る観点から、３〜１３質量％が好ましく挙げられ、さらに粒状又は粉末状活性炭の発塵性をより抑制する観点から８〜１３質量％がより好ましく挙げられる。
【００４４】
＜アルデヒド吸着剤＞
本発明のフィルタに用いる混抄シートは、アルデヒド吸着剤を含有することができる。これにより、アルデヒド成分、例えば、アセトアルデヒドを吸着することができる。
【００４５】
アルデヒド吸着剤としては、芳香族アミン化合物、脂環式アミン化合物、複素環式アミン化合物又は脂肪族アミン化合物であることが好ましい。
【００４６】
芳香族アミン化合物としては、例えば、ｏ−、ｍ−、ｐ−アミノ安息香酸、ｐ−アミノサリチル酸、ｍ−アミノサリチル酸などの芳香族アミノ酸、スルファニル酸、アニリン、アニシジン、およびそれらのナトリウム塩、カリウム塩などの金属塩類、または硫酸塩、硝酸塩、塩酸塩などの無機塩類などが挙げられる。
【００４７】
脂環式アミン化合物としては、シクロプロピルアミン、シクロブチルアミン、シクロペンチルアミン、シクロヘキシルアミンなどが挙げられる。
【００４８】
複素環式アミン化合物としては、ピロリジン、ピペリジン、ピペラジン、モルホリン、オキサジン、キヌクリジン、ピロール、ピラゾール、イミダゾール、ピリジン、ピリダジン、ピリミジン、ピラジン、オキサゾール、チアゾール、４−ジメチルアミノピリジン、１，４−ジアザビシクロ［２，２，２］オクタン、１，５−ジアザビシクロ［４，３，０］−５−ノネン、１，８−ジアザビシクロ［５，４，０］−７−ウンデセンなどが挙げられる。
【００４９】
脂肪族アミン化合物としては、メチルアミン、エチルアミン、プロピルアミン、イソプロピルアミン、ブチルアミン、アミルアミン、ヘキシルアミン、ヘプチルアミン、オクチルアミン、ノニルアミン、デシルアミン、ウンデシルアミン、ドデシルアミン、トリデシルアミン、テトラデシルアミン、ペンタデシルアミン、セチルアミン、テトラエチレンペンタミン、ジエチレントリアミン、アルギニン、エタノールアミン、グアジニン、ポリエチレンイミンなどが挙げられる。
【００５０】
ヒドラジド化合物としては、アジピン酸ジヒドラジド、コハク酸ジヒドラジド、セバシン酸ジヒドラジド、カルボジヒドラジドなどが挙げられる
【００５１】
上記の中でも、芳香族アミン化合物又は複素環式アミンが好ましく、ｐ−アミノ安息香酸又はモルホリンが特に好ましい。
【００５２】
本発明のフィルタに用いる混抄シートにおいて、アルデヒド吸着剤の含有形態としては特に制限されない。活性炭繊維と、粒状又は粉末状活性炭と、フィブリル化繊維と、バインダー成分と、を含む活性炭シートを予め製造し、該シートにアルデヒド吸着剤を分散させた溶液を含浸又は噴霧し、含有させる方法、又は、活性炭繊維、粒状又は粉末状活性炭、フィブリル化繊維及びバインダー成分からなる群より選ばれる１種以上の構成材料に予め、アルデヒド吸着剤を含有させ、これを用いて活性炭シートとする方法、が挙げられる。中でも、予め粒状又は粉末状活性炭にアルデヒド吸着剤を含有させて活性炭シートを得る場合、すなわち、活性炭繊維と、粒状又は粉末状活性炭と、フィブリル化繊維と、アルデヒド吸着剤と、を含有するフィルタに用いる混抄シートであって、前記粒状又は粉末状活性炭に前記アルデヒド吸着剤が担持されており、前記活性炭繊維にはアルデヒド吸着剤が担持されていない、フィルタに用いる混抄シートとすると、難燃材料として寄与する活性炭繊維に有機物であるアルデヒド吸着剤が担持されていないことから、活性炭繊維が有する難燃材料としての性能をより発揮しやすくなるので好ましい。
【００５３】
アルデヒド吸着剤の含有量としては、求める性能に応じて適宜設定すればよいが、例えば、粒状又は粉末状活性炭に担持させる場合、粒状又は粉末状活性炭（担持前）１００質量部に対し、１〜５０質量部、好ましくは５〜２０重量％が挙げられる。また、フィルタに用いる混抄シートにおけるアルデヒド吸着剤の含有量としては、０．１〜３５質量％が挙げられ、１〜１５質量％が挙げられる。
【００５４】
＜その他の成分＞
本発明のフィルタに用いる混抄シートは、必要に応じて、活性炭繊維、粒状又は粉末状活性炭、フィブリル化繊維、バインダー成分、及びアルデヒド吸着剤以外のその他の成分を含むことができる。
【００５５】
上記その他の成分としては、例えば、活性炭繊維を除く難燃剤が挙げられる。当該難燃剤としては、例えば、人体や環境への影響程度が小さく、また活性炭の被覆も少ない水酸化アルミニウムが好ましく挙げられる。また、本発明のフィルタに用いる混抄シートにおいて、当該難燃剤の含有量としては、例えば、３〜１０質量％が挙げられる。
【００５６】
＜本発明のフィルタに用いる混抄シートの物性＞
１．混抄シートの圧力損失
本発明の空気清浄用活性炭シートは、下記方法による圧力損失が１５０Ｐａ以下であることが好ましい。これにより、空気清浄用活性炭シートとして好適に使用しやすくなる。また、空気の流れ易さと、トルエン吸着性能とをより一層両立する観点から、上記圧力損失は１０〜８０Ｐａが好ましく、２０〜６０Ｐａがより好ましい。
＜圧力損失の試験方法＞
ＪＩＳ  Ｂ  ９９２７：１９９９  「付属書（規定）クリーンルーム用エアフィルタろ材性能試験方法」の３．２「圧力損失試験」に準じ、前記活性炭シートを直径１１０ｍｍの円形にカットしたものを測定試料とし、０．１ｍ／ｓの線速度で空気を吸引したときの前記活性炭シートの上流側と下流側との静圧の差を差圧計にて測定し、測定値は一の位までを有効な数値とする。
【００５７】
２．混抄シートの難燃性能
本発明のフィルタに用いる混抄シートは、活性炭繊維と、粒状又は粉末状活性炭と、フィブリル化繊維と、を含有するフィルタに用いる混抄シートであって、前記活性炭繊維の質量（ｇ／ｍ２）と前記粒状又は粉末状活性炭の質量（ｇ／ｍ２）との含有比率（活性炭繊維の質量／粒状又は粉末状活性炭の質量）が０．０５〜０．３５であることから、難燃性能に優れる。本発明のフィルタに用いる混抄シートが備える難燃性能としては、ＦＭＶＳＳ３０２燃焼試験における燃焼距離が５１ｍｍ以下が好ましく、１０ｍｍ以下がより好ましく、５ｍｍ以下がさらに好ましい。
３．混抄シートの比表面積（ｍ２／ｇ）
本発明のフィルタに用いる混抄シートは、比表面積が４００〜８００ｍ２／ｇであることが好ましく、５００〜６５０ｍ２／ｇであることがより好ましく、５５０〜６５０ｍ２／ｇであることがさらに好ましい。なお、本発明において、フィルタに用いる混抄シートの比表面積は、窒素を被吸着物質として用いたＢＥＴ法（１点法）により測定される値である。
【００５８】
４．混抄シートの坪量（ｇ／ｍ２）及び厚さ（ｍｍ）
本発明のフィルタに用いる混抄シートの坪量としては、６０〜１２０ｇ／ｍ２であることが好ましく、７５〜１０５ｇ／ｍ２であることがより好ましい。また、本発明のフィルタに用いる混抄シートの厚さとしては、０．２〜０．６ｍｍが好ましく、０．３〜０．４ｍｍがより好ましい。なお、本発明において、フィルタに用いる混抄シートの坪量は、ＪＩＳ  Ｌ  １９１３：２０１０  ６．２に準じて求めた単位面積当たりの質量（ｇ／ｍ２）とする。また、本発明において、フィルタに用いる混抄シートの厚さは、株式会社ミツトヨ製シネックスゲージを用いて任意の場所について３点測定した値の平均値をシートの厚さ（ｍｍ）とする。
【００５９】
５．混抄シートのトルエン吸着性能
本発明のフィルタに用いる混抄シートは、活性炭繊維と、粒状又は粉末状活性炭と、フィブリル化繊維と、を含有する混抄シートであって、前記活性炭繊維の質量（ｇ／ｍ２）が５ｇ／ｍ２以上であることから、トルエン吸着性能に優れる。本発明のフィルタに用いる混抄シートが備えるトルエン吸着性能としては、４０℃における平衡濃度１ｐｐｍ時の平衡吸着量が２０００ｍｇ/ｍ２以上が好ましく、３０００ｍｇ/ｍ２以上がより好ましい。当該トルエン吸着性能は、次のようにして測定、算出されるものである。すなわち、任意面積の試料片と１００ｐｐｍトルエンガス３Ｌを密閉容器に封入し、室温４０℃の環境下において静置する。２４時間経過後、容器内のガス濃度を測定し、濃度減少量から試料のガス吸着量を計算する。複数の試料面積について測定を行い、それぞれの計算結果より、濃度と吸着量の相関をグラフにプロットし、得られた関係式より、平衡濃度１ｐｐｍにおけるトルエンの平衡吸着量（ｍｇ／ｍ２）を導く。トルエンの濃度測定には、ガスクロマトグラフィーを用いる。なお、上記トルエン吸着性能の上限値は特に制限されないが、例えば、５０００ｍｇ/ｍ２以下が挙げられる。
【００６０】
６．混抄シートのアセトン吸着性能
本発明のフィルタに用いる混抄シートは、ミクロ細孔容積率の高い活性炭を用いることで、より一層高いアセトン吸着性能を備えることができる。本発明のフィルタに用いる混抄シートが備えるアセトン吸着性能としては、４０℃における平衡濃度１ｐｐｍ時の平衡吸着量が５０ｍｇ/ｍ２以上が好ましく、６５ｍｇ/ｍ２以上がより好ましい。当該アセトン吸着性能は、次のようにして測定、算出されるものである。すなわち、任意面積の試料片と１００ｐｐｍアセトンガス３Ｌを密閉容器に封入し、室温４０℃の環境下において静置する。２４時間経過後、容器内のガス濃度を測定し、濃度減少量から試料のガス吸着量を計算する。複数の試料面積について測定を行い、それぞれの計算結果より、濃度と吸着量の相関をグラフにプロットし、得られた関係式より、任意の平衡濃度１ｐｐｍにおけるアセトンの平衡吸着量（ｍｇ／ｍ２）を導く。アセトンの濃度測定には、ガスクロマトグラフィーを用いる。なお、上記アセトン吸着性能の上限値は特に制限されないが、例えば、３００ｍｇ/ｍ２以下が挙げられる。
【００６１】
７．混抄シートのアルデヒド吸着性能
本発明のフィルタに用いる混抄シートは、アルデヒド吸着剤を含有させることで、アルデヒド吸着性能に優れるものとすることができる。この場合に、本発明のフィルタに用いる混抄シートが備えるアセトアルデヒド吸着性能としては、４０℃における平衡濃度１ｐｐｍ時の平衡吸着量が２５０ｍｇ/ｍ２以上が好ましく、３００ｍｇ/ｍ２以上がより好ましい。当該アルデヒド吸着性能は、次のようにして測定、算出されるものである。すなわち、任意面積の試料片と１００ｐｐｍアセトアルデヒドガス３Ｌを密閉容器に封入し、室温４０℃の環境下において静置する。２４時間経過後、容器内のガス濃度を測定し、濃度減少量から試料のガス吸着量を計算する。複数の試料面積について測定を行い、それぞれの計算結果より、濃度と吸着量の相関をグラフにプロットし、得られた関係式より、任意の平衡濃度１ｐｐｍにおけるアセトアルデヒドの平衡吸着量（ｍｇ／ｍ２）を導く。アセトアルデヒドの濃度測定には、ガスクロマトグラフィーを用いる。なお、上記アセトアルデヒド吸着性能の上限値は特に制限されないが、例えば、７００ｍｇ/ｍ２以下が挙げられる。
【００６２】
＜本発明のフィルタに用いる混抄シートの製造方法＞
フィルタに用いる混抄シートの製造方法としては、特に制限されないが、例えば、活性炭繊維と、粒状又は粉末状活性炭と、フィブリル化繊維との混合物を、湿式抄紙することによって製造することが挙げられる。具体的には、活性炭繊維、粒状又は粉末状活性炭、フィブリル化繊維をパルパー、ビーター、リファイナーなどの装置を用いて混合、せん断し、均一に分散したスラリーを作製し、得られたスラリーを所定の流量でワイヤー上に流し、脱水することで、任意の坪量に調整する。その後プレスパートを経てドライヤーパートでシートを乾燥し、カレンダーパートでシート表面を平滑にしてからリールで巻き取るなどの公知の技術でシートを製造することができる。シートの厚さは熱プレスローラーなどで任意の厚さに調整するなどすればよい。また、アルデヒド吸着剤を含有させる場合、その方法としては、上記スラリーに含有する方法、又は、上記シートを製造した後、例えば、噴霧や含浸などにより含有させる方法の他、活性炭繊維又は粒状若しくは粉末状活性炭に予め、アルデヒド吸着剤を含有させておくことが挙げられる。
【００６３】
＜本発明のフィルタの用途＞
本発明のフィルタは、エアコンディショナーのフィルタ、空気清浄機の脱臭フィルタ、又はクリーンルームのケミカルフィルタなどに用いることができる。
【実施例】
【００６４】
以下に、実施例及び比較例を示して本発明を詳細に説明する。ただし、本発明は、実施例に限定されない。
【００６５】
＜混抄シートの作成＞
＜原材料の準備＞
（１）活性炭繊維
（１−１）活性炭繊維Ａ
粒状石炭ピッチを、溶融押出機に供給し、溶融温度３２０℃で溶融混合し、吐出量２０ｇ／ｍｉｎで紡糸することによりピッチ繊維を得た。得られたピッチ繊維を空気中常温から３５４℃まで１〜３０℃／分の割合で５４分間昇温することにより不融化処理をおこない、不融化されたピッチ繊維である活性炭前駆体を得た。得られた活性炭前駆体を、Ｈ２Ｏ濃度が１００容量％のガスを賦活炉内に連続的に導入し、雰囲気温度８７５℃で３０分間熱処理することにより賦活をおこない、活性炭繊維を得た。得られた活性炭繊維の強度は０．３０ＧＰａ、比表面積は８２２ｍ２／ｇ、平均繊維径は１６．８μｍ、ミクロ細孔容積率（％）は９６％、活性炭繊維における炭素原子含有量は９０質量％、酸素原子含有量は３質量％であった。
（１−２）活性炭繊維Ｂ
粒状石炭ピッチを、溶融押出機に供給し、溶融温度３２０℃で溶融混合し、吐出量２０ｇ／ｍｉｎで紡糸することによりピッチ繊維を得た。得られたピッチ繊維を空気中常温から３５４℃まで１〜３０℃／分の割合で５４分間昇温することにより不融化処理をおこない、不融化されたピッチ繊維である活性炭前駆体を得た。得られた活性炭前駆体を、Ｈ２Ｏ濃度が１００容量％のガスを賦活炉内に連続的に導入し、雰囲気温度８７５℃で４０分間熱処理することにより賦活をおこない、活性炭繊維を得た。得られた活性炭繊維の強度は０．２５ＧＰａ、比表面積は１２７７ｍ２／ｇ、平均繊維径は１６．７μｍ、ミクロ細孔容積率（％）は９４％、活性炭繊維における炭素原子含有量は９１質量％、酸素原子含有量は２質量％であった。
【００６６】
（２）粒状又は粉末状活性炭
（２−１）粒状又は粉末状活性炭Ａ
アルデヒド吸着剤としてモルホリンを担持している粉末状活性炭（大阪ガスケミカル株式会社製商品名ＨＧ１７−０６９、平均粒子径Ｄ５０＝２０μｍ、比表面積１１５２ｍ２／ｇ）
（２−２）粒状又は粉末状活性炭Ｂ
アルデヒド吸着剤を担持しない粉末状活性炭（大阪ガスケミカル株式会社製商品名ＨＧ１７−０６７、平均粒子径Ｄ５０＝２０μｍ、比表面積７１２ｍ２／ｇ）
【００６７】
（３）フィブリル化繊維として、セルロース系パルプを使用した。
【００６８】
（４）バインダー成分
（４−１）バインダー成分Ａ：ポリビニルアルコール
（４−２）バインダー成分Ｂ：ユニチカ株式会社製商品名メルティ４０８０
【００６９】
＜参考例１＞
前記準備した活性炭繊維Ａ、粒状又は粉末状活性炭Ａ、フィブリル化繊維及びバインダー成分Ａを、表１に記載の質量比となるようにパルパーを用いて混合し、均一に分散したスラリーを作製し、得られたスラリーを所定の流量でワイヤー上に流し、脱水することで坪量を調整した。その後プレスパートを経てドライヤーパートでシートを乾燥し、カレンダーパートでシート表面を平滑にしてからリールで巻き取り、混抄シートＡを得た。該混抄シートの比表面積は５１２ｍ２／ｇ、坪量は１０１ｇ／ｍ２、厚さは０．３１ｍｍであった。
【００７０】
＜参考例２＞
前記準備した活性炭繊維Ａ、粒状又は粉末状活性炭Ａ、フィブリル化繊維及びバインダー成分Ａを、表１に記載の質量比となるようにパルパーを用いて混合し、均一に分散したスラリーを作製し、得られたスラリーを所定の流量でワイヤー上に流し、脱水することで坪量を調整した。その後プレスパートを経てドライヤーパートでシートを乾燥し、カレンダーパートでシート表面を平滑にしてからリールで巻き取り、混抄シートＢを得た。該混抄シートの比表面積は５１９ｍ２／ｇ、坪量は１０１ｇ／ｍ２、厚さは０．３２ｍｍであった。
【００７１】
＜参考例３＞
前記準備した活性炭繊維Ａ、粒状又は粉末状活性炭Ａ及びＢ、フィブリル化繊維及びバインダー成分Ａを、表１に記載の質量比となるようにパルパーを用いて混合し、均一に分散したスラリーを作製し、得られたスラリーを所定の流量でワイヤー上に流し、脱水することで坪量を調整した。その後プレスパートを経てドライヤーパートでシートを乾燥し、カレンダーパートでシート表面を平滑にしてからリールで巻き取り、混抄シートＣを得た。該混抄シートの比表面積は６０７ｍ２／ｇ、坪量は９８ｇ／ｍ２、厚さは０．３２ｍｍであった。
【００７２】
＜参考例４＞  前記準備した活性炭繊維Ａ、粒状又は粉末状活性炭Ａ及びＢ、フィブリル化繊維及びバインダー成分Ａを、表１に記載の質量比となるようにパルパーを用いて混合し、均一に分散したスラリーを作製し、得られたスラリーを所定の流量でワイヤー上に流し、脱水することで坪量を調整した。その後プレスパートを経てドライヤーパートでシートを乾燥し、カレンダーパートでシート表面を平滑にしてからリールで巻き取り、混抄シートＤを得た。該混抄シートの比表面積は６０７ｍ２／ｇ、坪量は７５ｇ／ｍ２、厚さは０．２８ｍｍであった。
【００７３】
＜参考例５＞
前記準備した活性炭繊維Ａ、粒状又は粉末状活性炭Ａ、フィブリル化繊維及びバインダー成分Ａを、表１に記載の質量比となるようにパルパーを用いて混合し、均一に分散したスラリーを作製し、得られたスラリーを所定の流量でワイヤー上に流し、脱水することで坪量を調整した。その後プレスパートを経てドライヤーパートでシートを乾燥し、カレンダーパートでシート表面を平滑にしてからリールで巻き取り、混抄シートＥを得た。該混抄シートの比表面積は５０５ｍ２／ｇ、坪量は１０２ｇ／ｍ２、厚さは０．３３ｍｍであった。
【００７４】
＜参考例６＞
前記準備した活性炭繊維Ａ、粒状又は粉末状活性炭Ａ、フィブリル化繊維及びバインダー成分Ａを、表１に記載の質量比となるようにパルパーを用いて混合し、均一に分散したスラリーを作製し、得られたスラリーを所定の流量でワイヤー上に流し、脱水することで坪量を調整した。その後プレスパートを経てドライヤーパートでシートを乾燥し、カレンダーパートでシート表面を平滑にしてからリールで巻き取り、混抄シートＦを得た。該混抄シートの比表面積は５１５ｍ２／ｇ、坪量は１００ｇ／ｍ２、厚さは０．３２ｍｍであった。
【００７５】
＜参考例７＞
前記準備した活性炭繊維Ａ、粒状又は粉末状活性炭Ｂ、フィブリル化繊維及びバインダー成分Ａを、表１に記載の質量比となるようにパルパーを用いて混合し、均一に分散したスラリーを作製し、得られたスラリーを所定の流量でワイヤー上に流し、脱水することで坪量を調整した。その後プレスパートを経てドライヤーパートでシートを乾燥し、カレンダーパートでシート表面を平滑にしてからリールで巻き取り、混抄シートＧを得た。該混抄シートの比表面積は８５５ｍ２／ｇ、坪量は１００ｇ／ｍ２、厚さは０．３２ｍｍであった。
【００７６】
＜参考例８＞
前記準備した活性炭繊維Ａ、粒状又は粉末状活性炭Ｂ、フィブリル化繊維及びバインダー成分Ａを、表１に記載の質量比となるようにパルパーを用いて混合し、均一に分散したスラリーを作製し、得られたスラリーを所定の流量でワイヤー上に流し、脱水することで坪量を調整した。その後プレスパートを経てドライヤーパートでシートを乾燥し、カレンダーパートでシート表面を平滑にしてからリールで巻き取り、混抄シートＨを得た。該混抄シートの比表面積は９１３ｍ２／ｇ、坪量は１０１ｇ／ｍ２、厚さは０．３１ｍｍであった。
【００７７】
＜参考例９＞
前記準備した活性炭繊維Ｂ、粒状又は粉末状活性炭Ａ、フィブリル化繊維及びバインダー成分Ａを、表１に記載の質量比となるようにパルパーを用いて混合し、均一に分散したスラリーを作製し、得られたスラリーを所定の流量でワイヤー上に流し、脱水することで坪量を調整した。その後プレスパートを経てドライヤーパートでシートを乾燥し、カレンダーパートでシート表面を平滑にしてからリールで巻き取り、混抄シートＩを得た。該混抄シートの比表面積は５３８ｍ２／ｇ、坪量は１００ｇ／ｍ２、厚さは０．３０ｍｍであった。
【００７８】
＜参考例１０＞
前記準備した活性炭繊維Ｂ、粒状又は粉末状活性炭Ａ、フィブリル化繊維及びバインダー成分Ａを、表１に記載の質量比となるようにパルパーを用いて混合し、均一に分散したスラリーを作製し、得られたスラリーを所定の流量でワイヤー上に流し、脱水することで坪量を調整した。その後プレスパートを経てドライヤーパートでシートを乾燥し、カレンダーパートでシート表面を平滑にしてからリールで巻き取り、混抄シートＪを得た。該混抄シートの比表面積は５５６ｍ２／ｇ、坪量は１００ｇ／ｍ２、厚さは０．３０ｍｍであった。
【００７９】
＜比較参考例１＞
前記準備した粒状又は粉末状活性炭Ａ、フィブリル化繊維及びバインダー成分Ａを、表１に記載の質量比となるようにパルパーを用いて混合し、均一に分散したスラリーを作製し、得られたスラリーを所定の流量でワイヤー上に流し、脱水することで坪量を調整した。その後プレスパートを経てドライヤーパートでシートを乾燥し、カレンダーパートでシート表面を平滑にしてからリールで巻き取り、比較参考例のシートＫを得た。該シートの比表面積は４９８ｍ２／ｇ、坪量は９９ｇ／ｍ２、厚さは０．３１ｍｍであった。
【００８０】
＜比較参考例２＞
７５質量％の濃度で硫酸を含有した硫酸水溶液とアルデヒド吸着剤であるｐ−アミノ安息香酸と水を、活性炭繊維Ｂ１００質量部に対して硫酸が１５質量部（純水を抜いた硫酸のみの質量部）、ｐ−アミノ安息香酸が１５質量部となるように、かつ、活性炭繊維Ｂの質量と処理液との体積との比が２０ｇ／Ｌとなるように調製、混合し、処理液を得た。該処理液に、前記準備した活性炭繊維Ｂ１００質量部を８時間浸漬し、その後活性炭繊維を処理液から引き上げ、乾燥させ、ｐ−アミノ安息香酸と硫酸とを含有した活性炭繊維Ｂを得た。
【００８１】
上記得られたｐ−アミノ安息香酸を含有した活性炭繊維Ｂと、前記準備したバインダー成分Ｂとを、表１に記載の質量比となるように混綿し、ニードルパンチ加工を施してウェブとし、該ウェブを１１０℃の乾燥機内に通過させ、バインダー成分Ｂと活性炭繊維を熱融着させ、比較参考例のシートＬを得た。該シートの比表面積は２１３ｍ２／ｇ、坪量は５０ｇ／ｍ２、厚さは０．３５ｍｍであった。
【００８２】
＜比較参考例３＞
７５質量％の濃度で硫酸を含有した硫酸水溶液とアルデヒド吸着剤であるｐ−アミノ安息香酸と水を、活性炭繊維Ｂ１００質量部に対して硫酸が１５質量部（純水を抜いた硫酸のみの質量部）、ｐ−アミノ安息香酸が１５質量部となるように、かつ、活性炭繊維Ｂの質量と処理液との体積との比が２０ｇ／Ｌとなるように調製、混合し、処理液を得た。該処理液に、前記準備した活性炭繊維Ｂ１００質量部を８時間浸漬し、その後活性炭繊維を処理液から引き上げ、乾燥させ、ｐ−アミノ安息香酸と硫酸とを含有した活性炭繊維Ｂを得た。
【００８３】
上記得られたｐ−アミノ安息香酸を含有した活性炭繊維Ｂと、前記準備したバインダー成分Ｂとを、表１に記載の質量比となるように混綿し、ニードルパンチ加工を施してウェブとし、該ウェブを１１０℃の乾燥機内に通過させ、バインダー成分Ｂと活性炭繊維を熱融着させ、比較参考例のシートＭを得た。該シートの比表面積は５０１ｍ２／ｇ、坪量は６０ｇ／ｍ２、厚さは０．４０ｍｍであった。
【００８４】
＜シートの物性の測定方法＞
（１）活性炭繊維の強度、比表面積、平均繊維径、ミクロ細孔容積率、炭素原子含有量（Ｃ含有量）及び酸素原子含有量（Ｏ含有量）：前述した方法にて測定、算出した。
（２）粒状又は粉末状活性炭の平均粒子径Ｄ５０及び比表面積：前述した方法にて測定、算出した。
（３）シートの比表面積、坪量、厚さ：前述した方法にて測定、算出した。
【００８５】
（４）シートのトルエン平衡吸着量：前述した方法にて測定、算出した。２０００ｍｇ/ｍ２以上を合格とした。
【００８６】
（５）シートのアセトアルデヒド平衡吸着量：前述した方法にて測定、算出した。
【００８７】
（６）シートのアセトン平衡吸着量：前述した方法にて測定、算出した。
【００８８】
（７）シートの圧力損失：前述した方法にて測定、算出した。
【００８９】
（８）難燃性能：シート試料片を２００ｍｍ×５０ｍｍにカットしたものを５点ずつ準備し、それぞれ長手方向端面からライターの炎を接した。以下の基準により評価した。△以上を合格とした。
◎：５点の試料片全て、炎が接炎箇所から燃え広がらず、自己消火した。
○：５点の試料片のうち、炎が接炎箇所から燃え広がるものがあったが、全て自己消火した。
△：５点の試料片のうち、炎が接炎箇所から燃え広がり、自己消火しなかったものがあったが、少なくとも１点は、自己消火したものがあった。
×：５点の試料片全て、炎が接炎箇所から燃え広がり、自己消火しなかった。
【００９０】
（９）ＦＭＶＳＳ３０２燃焼試験における燃焼距離：ＦＭＶＳＳ３０２燃焼試験に準じて測定した。５１ｍｍ以下を合格とした。
【００９１】
（１０）発塵性：シート試料片に白色の粘着テープを貼りつけ、剥がした時にテープに乗り移った炭塵量を目視で確認し、程度を比較した。
＋：テープに乗り移った炭塵が少し確認された程度であり、実用上優れたものであった。
＋＋：テープに乗り移った炭塵が確認されたが実用上問題ないレベルであった。
【００９２】
結果を表１に示す。
【００９３】
【表１】
2020078787.tif 000003
【００９４】
（実施例１）
参考例４で得た混抄シートＤを用いて、波状シート及び平面シートを作成した。波状シートは、ピッチ高さが１．４ｍｍ、ピッチ幅が４．２ｍｍとなるように製造した。得られた波状シート及び平面シートを図１に記載のように交互に積層した。なお、波状シートと平面シートとの接着は、エチレン酢酸ビニル共重合樹脂系接着剤（コニシ株式会社製商品名ＳＰ−２２０Ｎ）を用いた。また、上部壁及び下部壁としては、混抄シートＤを用い、本発明のフィルタを製造した。なお、フィルタには側部壁は設けなかった。得られたフィルタの幅方向の長さは２００ｍｍ、長さ方向の長さは１０ｍｍ、高さ方向の長さは１２０ｍｍであった。また、フィルタ全体の質量に対する接着剤の含有量は２４質量％であった。
【００９５】
（実施例２）
参考例３で得た混抄シートＣを用いて、実施例１と同様の方法で、本発明のフィルタを作成した。波状シートは、ピッチ高さが５．０ｍｍ、ピッチ幅が８．７ｍｍとなるように製造した。波状シートと平面シートとの接着は、澱粉系接着剤を用いた。また、上部壁及び下部壁としては、混抄シートＣを用い、本発明のフィルタを製造した。なお、フィルタには側部壁は設けなかった。得られたフィルタの幅方向の長さは２００ｍｍ、長さ方向の長さは６０ｍｍ、高さ方向の長さは１５０ｍｍであった。また、フィルタ全体の質量に対する接着剤の含有量は１３質量％であった。
【００９６】
得られたフィルタを用いて、以下の評価をおこなった。
【００９７】
（フィルタの圧力損失）
フィルタを、幅方向及び高さ方向に平行な面の形状を直径１００ｍｍの円形、かつ、フィルタの長さ方向長さ１０ｍｍとなるようにカットし、試料片とした。そして、  ＪＩＳ  Ｂ  ９９２７：１９９９  「付属書（規定）クリーンルーム用エアフィルタろ材性能試験方法」の３．２「圧力損失試験」に準じ、前記試料片を、長さ方向が通風方向となるようにして、０．１ｍ／ｓの線速度で空気を吸引したときの上流側と下流側との静圧の差を差圧計にて測定し、フィルタの圧力損失（Ｐａ）を測定した。
【００９８】
（フィルタの難燃性）
フィルタを幅方向長さ１００ｍｍ、長さ方向長さ１０ｍｍ、高さ方向長さ１００ｍｍにカットし、幅方向側部からライターの炎を接した。以下の基準により評価した。△以上を合格とした。
〇：炎が接炎箇所から燃え広がらず、自己消火した。
△：炎が接炎箇所から燃え広がったが、自己消火した。
×：炎が接炎箇所から燃え広がり、自己消火しなかった。
【００９９】
（フィルタのトルエン除去性能）
フィルタを、幅方向及び高さ方向に平行な面の形状を直径１５ｍｍの円形、かつ、フィルタの長さ方向長さ２０ｍｍとなるようにカットしたものと、幅方向及び高さ方向に平行な面の形状を直径１５ｍｍの円形、かつ、フィルタの長さ方向長さ１０ｍｍとなるようにカットしたものとを作成し、それらを長さ方向に、円形が互いにぴったり重なるように積層し、分離しないように外側から固定し、試料片とした。試料片を、内径１５ｍｍのガラスカラム内に、ガラスカラム軸方向が試料長さ方向と平行となるようにセットし、トルエンガス２．０ｐｐｍを含む温度２５℃の空気を風速０．５ｍ／ｓで通風した。ガラスカラムの入口、出口濃度を全炭化水素自動分析計（日本サーモ株式会社製、ＭＯＤＥＬ−５１ｉ）にて測定し、ガラスカラムの入口、出口の濃度変化から通風３０秒後のトルエンガス除去率（％）を算出することにより、フィルタのトルエン除去性能を評価した。
【０１００】
（フィルタのアセトアルデヒド除去性能）
フィルタを、幅方向及び高さ方向に平行な面の形状を直径１５ｍｍの円形、かつ、フィルタの長さ方向長さ２０ｍｍとなるようにカットしたものを作成し、試料片とした。試料片を、内径１５ｍｍのガラスカラム内に、ガラスカラム軸方向が試料長さ方向と平行となるようにセットし、トルエンガス１０．０ｐｐｍを含む温度２５℃の空気を風速０．２５ｍ／ｓで通風した。ガラスカラムの入口、出口濃度をガスクロマトグラフィー（株式会社ヤナコ計測製、ＹＸ２７００−Ｆ）にて測定し、ガラスカラムの入口、出口の濃度変化から通風３０秒後のアセトアルデヒドガス除去率（％）を算出することにより、フィルタのアセトアルデヒド除去性能を評価した。
【０１０１】
結果を表２に示す。
【０１０２】
【表２】
2020078787.tif 000004
【０１０３】
参考例１〜１０及び実施例１、２の結果から、波状シートと平面シートを組み合わせてなるフィルタであって、前記波状シート及び前記平面シートが、活性炭繊維と、粒状または粉末状活性炭と、フィブリル化繊維とを含有する混抄シートであり、前記混抄シート中における活性炭繊維の質量（ｇ／ｍ２）が５ｇ／ｍ２以上とすることにより、トルエン吸着性能と難燃性能との両立を図ることが可能となることが明らかであった。
【図１】
2020078787.tif 000005